(57)【特許請求の範囲】
【請求項１】
フラット・パネル表示装置の製造方法であって、
ａ）  画像が表示される表示領域を有し、前記表示領域に発光材料が置かれた前面板と、電子放出構造が設けられた電子放出構造領域を有する背面板とを用意し、前記表示領域および／または前記電子放出構造領域を囲むようにＰｂＯを含み、ガラス転移温度が２００℃以上２５０℃以下である低温ガラス・フリットを前記前面板および／または前記背面板上に設ける工程と、
ｂ）  前記表示領域が前記電子放出構造領域と整合するように、前記前面板および前記背面板のいずれか一方を他方の上に置くことで表示装置組み立て体を用意する工程と、
ｃ）  前記表示装置組み立て体を、真空中に配置した状態で、前記低温ガラス・フリットの前記ガラス転移温度より高い温度であって、かつ３００℃以下の加熱温度で前記低温ガラス・フリットを加熱することにより、前記低温ガラス・フリットに含まれるＰｂＯが酸素と鉛に分解することなしに前記低温ガラス・フリットを溶融せしめて前記前面板と前記背面板との間を封止する封止工程と、を有することを特徴とする、フラット・パネル表示装置の製造方法。
【請求項２】
前記封止工程における前記加熱温度は、２２０℃±１０℃の温度であることを特徴とする請求項１に記載のフラット・パネル表示装置の製造方法。
【請求項３】
前記封止工程における前記加熱温度は、レーザー光線あるいは赤外線を前記ガラス・フリットに照射することによって前記ガラス・フリットに与えられることを特徴とする請求項１若しくは２に記載のフラット・パネル表示装置の製造方法。
【請求項４】
前記表示装置組み立て体は、更に、前記前面板と前記背面板との間に枠が配置されており、前記枠と前記前面板との間および前記枠と前記背面板との間に、前記低温ガラス・フリットが設けられていることを特徴とする請求項１乃至３のいずれか１項に記載のフラット・パネル表示装置の製造方法。
【発明の詳細な説明】
発明の分野
本発明はフラット・パネル表示装置の分野に係り、更に詳しくは、フラット・パネル表示装置と低温ガラス・フリット（glass frit）を使って作られる封止手段を有するフラット・パネル表示装置を作る方法に関する。
発明の背景
陰極線管（ＣＲＴ）表示装置は、従来の表示装置の中で最良の明るさ、最高のコントラスト、最良の色質、最大視角を一般的に提供する。ＣＲＴ表示装置は典型的には薄いガラス前面板の上に堆積された蛍光体の層を用いる。これらのＣＲＴは、ラスター・パターン内の蛍光体を走査する高エネルギー電子を発生する１乃至３本の電子線を使うことにより画像を発生する。蛍光体は、所望の画像を形成するために電子エネルギーを可視光線に変える。しかし、従来のＣＲＴ表示装置は、陰極を囲み、陰極から表示装置の前面板に延びた大きな真空管のため大きくかさばっている。そのため、薄型の表示装置を作るために、典型的には、アクティブ・マトリックス液晶表示技術、プラズマ表示技術、エレクトロ・ルミネセンス表示技術が過去において用いられてきた。
最近、ＣＲＴ表示装置に使われているのと同じ画像発生方法を用いた薄型フラット・パネル表示装置（ＦＰＤ）が開発されている。これらのフラット・パネル表示装置は、電子の行列からなる格子構造を持った背面板を使用する。このようなフラット・パネル表示装置の一つが米国特許第５，５４１，４７３号明細書に記載されている。ここでは米国特許第５，５４１，４７３号明細書と述べるにとどめる。背面板は典型的には、ガラス板の上に陰極構造（電子放出）を堆積することにより作られる。陰極構造は、高エネルギー電子を発生するエミッターを有する。背面板は典型的には、活性域を有し、この活性域内に陰極構造が堆積されている。典型的には、活性域はガラス板の全面を覆わずガラス板の縁に沿って細い帯状部分が残されている。走査線は細い帯状部分を超えて延びて活性域との接続ができるようになされている。これらの走査線は、細い帯状部分を超えて延びているのでショートを防ぐために典型的には誘電フィルムにより覆われている。
従来のフラット・パネル表示装置は、薄いガラス前面板を有し、薄い前面板の内部表面上に蛍光体の層を１層あるいは１層以上堆積されている。前面板は背面板から典型的には約１ミリメータはなれている。前面板は蛍光体の１層（あるいは複数層）が堆積された活性域と、蛍光体を含まない細い帯状部分とを有している。細い帯状部分は活性域からガラス板の縁まで延びている。前面板はガラス封止構造を用いて背面板に取り付けられている。この封止構造はガラス・フリットを高温加熱工程において溶融することにより形成される。このようにして包囲された部分を形成し、包囲された部分は、背面板の活性域と前面板の活性域との間に真空を形成するために排気される。陰極管の個々の領域は選択的に活性化されて前面板の活性域内に表示を発生させるために蛍光体にあたる高エネルギー電子を発生させる。これらのフラット・パネル表示装置は従来のＣＲＴの利点を全て備えるがはるかに薄い。
別の従来のフラット・パネル表示装置では、セラミックスの枠がガラス前面板と背面板との間に置かれている。ガラス・フリットはセラミックス枠の各側に置かれ、フラット・パネル表示装置組み立て体が加熱される。セラミックス枠と背面板との間に封止を、セラミックス枠と前面板との間に対応する封止を形成するためにガラス・フリットは加熱される。
従来の製造方法において、中空の排気管が背面板の細い帯状部分を超えて延びるように置かれる。典型的には、ガラス管あるいは銅管が排気管（ポンプ口とも呼ばれる）として使われる。次に、ガラス・フリットの薄い層が背面板の活性域を取り囲むように背面板の周りに堆積される。その囲みは、ガラス・フリットの層を超えて延びる排気管によってのみ不連続とされる。
次に、前面板は、前面板の活性域が背面板の活性域と整合するように背面板のガラス・フリットの上に置かれる。次に、得られたフラット・パネル表示装置組み立て体はフラット・パネル表示装置の上に置かれて、ガラス・フリットを溶融するために高温処理工程が行われる。ガラス・フリットは、溶融して排気管が延びて入り込んだ囲いを形成しながら背面板と前面板との間に封止を形成する。ガラス・フリットを溶融するには、典型的には少なくとも摂氏４００度の温度が必要である。
次に、フラット・パネル表示装置組み立て体はオーブンから取りだし、真空引きホースを排気管に取りつける。囲い内のいかなる空気も排気管を通して除去される。次に、排気管は封止され、真空引きホースは取り外される。得られたフラット・パネル表示装置組み立て体は、内部に真空が形成された封止された囲いを有する。
接着処理は、多くの製造工程のため時間が掛かり費用が掛かる。更に、封止処理中に必要な高温はエミッターを傷つけて陰極管を劣化させる。また、封止処理中の取りつけ取り外しの周期は前面板と背面板に応力を引き起こす。更に、高温により表示装置組み立て体の表面上の構造物が蒸発する（典型的には、前面板と背面板の表面上の重合体が蒸発する）。この蒸発は背面板あるいは前面板の活性域により吸収された種を汚染することとなる。種の蒸発による汚染はエミッターの表面を劣化させあるいは酸化して電子放出を一時的に不適切にし全体的に減らす。更に、電子の、ガス分子との衝突により形成されるイオンは加速されてエミッター口内に入り、従って電子の放出を悪くする。同様にして形成されたプラズマはエミッター口を、エミッター口に重なっているゲートとショートさせかねず、表示装置内の高いフィールド領域にアークを発生させかねない。この様に、蒸発は陰極電管の働きを干渉して画質の劣化となりかねない。
蒸発は、従来のフラット・パネル表示装置においては、低い蒸発率を有し、低い蒸気圧を有する材料を使うことにより減らされている。従って、金属、ガラス、セラミックスは、それぞれ単独に、所望の特別に処理された重合体がフラット・パネル表示装置内に典型的には使われている。これらの材料は、付着した分子を取り去るためには、典型的には（摂氏数１００度における）ベーキングにより処理され、そして電子工学的にでなければ、擦ることにより処理される。しかし、蒸気のごく一部分は次のような処理により除去されることができる。即ち、材料、特に、重合体表面は従来の処理の高温工程中に蒸発してO2,H2O,CO及びCO2を発生させる。典型的には、ゲッターを使って蒸発による損傷を最小限にする。ゲッターは蒸発により離れた化学物質の幾つかを吸収する。しかし、ゲッターはある蒸発分子しか吸収せず、損傷を与える分子の残りはフラット・パネル表示装置の活性面上に落ちる。
前面板と背面板との間の封止を形成する代わりの従来の加熱方法は、ガラス・フリット上に焦点を合わせたレーザーを使用することを含む。このような方法は、典型的には、ガラス・フリットを摂氏６００度以上の温度に加熱する。しかし、加熱は局部的なため、活性域への酸化といった損傷は減らされる。酸化による損傷は典型的には、加熱処理を窒素のような不活性ガス環境のもとに加熱処理を行うことにより減らされる。しかし、前面板と背面板のガラスが、急な温度上昇や構成部材間の大きな温度差によりひび割れや破壊するのを防ぐために、フラット・パネル表示装置組み立て体は、典型的には摂氏３００乃至３２５度のガラス転移温度にオーブン内で加熱されなければならない。この高いオーブン温度は陰極電管の劣化となる酸化を起こす。更に、摂氏３２５度の温度は前面板の表面と背面板の表面に応力を与えてかなりの量の蒸発を起こす。
従来の封止処理に固有の問題を解決しようと、ポンプ口と排気管とをあるいは両者のどちらかを採用した従来のフラット・パネル表示装置組み立て体は、表示装置組み立て体を真空状態において加熱しようとした。しかし、ガラス・フリットは真空における高温で安定でなくガラス構造（2PbO□2Pb＋O2）の解離となる。その結果、発生した鉛と酸素は酸化と汚染を起こす。更に、封止処理の高温は前面板と背面板への応力、陰極電管の劣化、蒸発の原因となる。窒素のような不活性ガスの使用は酸化に関連する問題を取除くが、これらの従来の処理は応力と蒸発により活性面をなお損傷する。
排気管を使った排気方法で、表示装置組み立て体の厚さは排気管の長さだけ増加する。これにより表示装置組み立て体の最小厚さは制限される。
フラット・パネル表示装置製造方法は費用が掛かり、製造処理は、接着処理に必要な複雑な工程の数に主により時間が掛かる。更に、従来技術の接着処理は高温で行われ、蒸発と熱により発生される欠陥となる。これにより歩留まりが低下し、全体の製造コストが増加さる。更に、多くの処理工程は長い処理時間を取って処理量を低くする。
この様に、製造するのに相対的に費用が掛からず簡単なフラット・パネル表示装置とフラット・パネル表示装置の接着処理の必要性がある。接着処理中に活性域を損傷しないフラット・パネル表示装置とフラット・パネル表示装置の製造方法の必要性もある。特に、蒸発と熱応力を最小にするフラット・パネル表示装置とフラット・パネル表示装置の製造方法の必要性がある。製造工程時間を最小にし、製造コストを減らすフラット・パネル表示装置とフラット・パネル表示装置の製造方法の必要性もある。更に、製造の歩留まりと処理量を増加させるフラット・パネル表示装置とフラット・パネル表示装置の製造方法の必要性がある。本発明は上記の必要性を満たすものである。
本発明の開示
本発明は、従来のフラット・パネル表示装置より複雑でなく、従来のフラット・パネル表示装置より製造するのに簡単で費用が掛からないフラット・パネル表示装置を提供する。本発明のフラット・パネル表示装置の製造は従来のフラット・パネル表示装置より処理工程が少なくてすみ、従って、歩留まりを上げ、処理量を増す。本発明は前述の目的を、フラット・パネル表示装置を低温で封止する前にフラット・パネル表示装置内に真空を形成することができるフラット・パネル表示装置とフラット・パネル表示装置の製造方法によって達成する。低温封止処理は蒸発を減らす。更に、本発明は従来の方法の排気管を必要とせず、従来の方法の処理工程のいくつかを省く。
本発明の一実施例において、背面板と前面板が形成され、低温ガラス・フリットを用いて互いに封止される。背面板はガラス板の活性域に陰極電管を形成することにより形成される。前面板はガラス板上に形成された活性域内に発光材料を堆積することにより形成される。低温ガラス・フリットは、背面板の活性域を囲むように背面板上に置かれる。次に、前面板が、低温ガラス・フリットが前面板と背面板との間に挟まれるように背面板の上に置かれる。背面板と前面板と低温ガラス・フリットが表示装置組み立て体を形成し、表示装置組み立て体が排気された加熱環境に置かれる。低温ガラス・フリットは加熱されて前面板を背面板に接着する封止を形成する。このように、封止が前面板と背面板との間の排気された囲いの周りに形成される。
本発明の替わりの実施例では、低温ガラス・フリットは前面板と背面板の両者上にあるいは背面板上に堆積されることができる。本発明の更に別の実施例において、セラミックス枠が前面板と背面板との間に置かれることができ、低温ガラス・フリットはセラミックス枠と前面板との間、セラミックス枠と背面板との間とに置かれることができる。低温ガラス・フリットを真空内で溶融すると、前面板と背面板とは互いに接着されて排気された囲いを形成する。
本発明のフラット・パネル表示装置とフラット・パネル表示装置の製造方法は低温ガラス・フリットを溶融するのに低温加熱工程を使うことにより蒸発を減らした。蒸発を減らすことにより欠陥が少なくなり歩留まりが上がる。更に、排気管を用いることにより課せられる更なる間隔の制限が、排気管が必要とされないために除かれる。更に、幾つかの工程が省かれ、サイクル処理時間と製造コストが減少され、処理量が向上される。
本発明のこれらのあるいは他の目的や利点は、当業者には、種々の図面に示されている以下の好ましい実施例の詳細な説明を読むと必ず明らかになるであろう。
【図面の簡単な説明】
本明細書に組み込まれ、本明細書の一部分をなし、本発明の実施例を説明と共に示す添付の図面は本発明の原理を説明するものである。
第１図は、本発明によるフラット・パネル表示装置の形成に関連する工程を示す流れ図。
第２図は、本発明による背面板を示す平面図。
第３図は、本発明による前面板を示す平面図。
第４図は、本発明による低温ガラス・フリットが背面板上に置かれた後の背面板を示す平面図。
第５図は、本発明によるフラット・パネル表示装置の側面図。
第６図は、本発明の第２実施例による低温ガラス・フリットと枠が背面板上に置かれた後の背面板を示す平面図。
第７図は、本発明の第２実施例によるフラット・パネル表示装置の側面図。
本発明の最良の実施形態
本発明の好ましい実施形態を詳細に述べる。実施形態の例は添付の図面に示されている。本発明は好ましい実施例に関連して説明されるが、実施例は本発明を実施例に限定するためのものでないことは理解されるであろう。それどころか、本発明は、添付の特許請求の範囲に規定された本発明の精神と範囲に含まれる代替、変形と等価物を含むとする。更に、本発明の次の詳細な説明において、本発明の完全な理解のために多くの具体的な詳細が記載される。しかし、本発明はこのような具体的な詳細がなくても実施できることは当業者には明らかであろう。他の例においては、公知の方法、手続、部材や回路は、本発明の態様を不必要に不明瞭にしないために、詳細に説明されない。
本発明の一実施例において、前面板はガラス板の上に蛍光体を堆積することにより作られる。蛍光体は、活性域を作るためにガラス上に堆積される。第２図は、側面２０３−２０６を有する前面板２０１を示す。蛍光体は活性域２０２を形成するのに堆積される。活性域２０２は前面板２０１の全面域を覆わない。活性域２０２の側面２１０−２１３は前面板２０１の側面２０３−２０６から離れて前面板２０１を例えば背面板に対して封止されるようにする。
第３図は、側面３１０−３１３を有する活性域を有する背面板３０１を示す。本発明の一実施例において、背面板３０１はガラス板であり、このガラス板上に連続した材料層が堆積されて活性域３０２内に陰極電管構造を形成している。これらの陰極電管構造は、高エネルギー電子を放出するエミッターを備えている。スペーサー（図示せず）が背面板あるいは前面板に取り付けられて背面板と前面板との間に均一の距離を与える。電気的な走査線のような構造物は活性域の外へ延びている。これらの構造物は酸化物層のような誘電層で覆われてショートしない様になされている。
ゲッターが第２図の前面板２０１あるいは第３図の背面板３０１のいずれかの上に堆積されるか置かれる。ゲッターは典型的には、バリウムのような蒸発金属、あるいはジルコニウムのような非蒸発金属の縞である。ゲッターは加熱工程中に放出されたガスを吸収して蒸発による損傷を減らす。
本発明においては、低温ガラス・フリットが、第１図のステップ１０１により示されているように、背面板の上に堆積される。本発明の一実施例においては、低温ガラス・フリットはノズル分配器を用いて堆積される。ガラス・フリットはこれに替えて、スクリーン印刷を用いて堆積されることができる。これに替えて、低温ガラス・フリット板あるいは枠を堆積前に作る。所望の形と厚さの低温ガラス・フリット板あるいは枠を作る方法にはテープ鋳造、成形あるいは押し出しがある。
本発明の一実施例においては、低温ガラス・フリットは、２乃至４重量パーセントのＱ−Pac有機化合物をＮＥＧ低温ガラスと混合して作られる。Ｑ−Pac有機化合物はパック・ポリマー（Pac-Polymer、デラウエアー州）から購入することができ、ＮＥＧ低温ガラスは日本電気ガラス社（Nippon Electrical Glass）、大津市（日本）から購入することができる。得られた低温ガラス・フリットは摂氏２００−２５０度のガラス転移温度を有する。
第４図を参照する。低温ガラス・フリット４００は、側面２１０−２１３と側面２１０−２０６との間の活性域２０２の外側に堆積される。活性域の外へ延びる走査線（図示せず）は誘電体層により覆われて、走査線が低温ガラス・フリット４００を横切る場合にショートしないように成されている。
次に、第１図の工程１０２により示されるように、前面板が背面板上に置かれる。前面板は背面板上に、第３図の活性域３０２が第２図の活性域２０２に整合するように置かれる。第５図は、低温ガラス・フリット４００が背面板２０１と前面板３０１との間に位置するように背面板２０１上に前面板３０１が置かれて作られた表示装置組み立て体５００を示す。
第１図の工程１０３に示されるように、表示装置組み立て体５００は真空に置かれる。本発明の一実施例においては、表示組み立て体５００はオーブン内に置かれ、オーブンから空気が排気されて133x10-7Pa（10-7Torr）の真空を作るようになされる。
第１図の工程１０４に示されているように、熱を表示装置組み立て体に与える。本発明の一実施例においては、熱はオーブンを利用してあてられる。しかし、熱はレーザーあるいは赤外線源により提供されることもできる。レーザーを使った構成も赤外線ランプを使った構成も試験されて良好であった。熱はガラス・フリットを溶融して前面板を背面板に接着する。本発明の一実施例においては、摂氏２２０度の温度が使われる。次に、熱は取除かれる。ガラス・フリットが気密封止を形成するのに十分に冷えたら直ちに空気をオーブン内に入れ、表示装置組み立て体はオーブンから取り出される。本発明の一実施例においては、低温ガラス・フリット４００は加熱前は約１．２７ｍｍ（５０ｍｉｌ）の厚さを有し、加熱工程が終了後は０．７６〜１．０２ｍｍ（３０−４０ｍｉｌ）の厚さを有する。ガラス・フリット４００の溶融は気密封止の囲いを形成する。
摂氏２００度のバイアス温度を超える温度であれば第４図の低温ガラス・フリットを溶融するであろう。この温度はできるだけ低く保つことが望ましいが、温度は、サイクル処理時間を最小にするように低温ガラス・フリットを効率良く溶融することができる高さでなければならない。低温ガラス・フリット４００の低いバイアス温度は摂氏４００度の従来技術のバイアス温度よりはるかに低い温度で溶融できるようにする。このように、摂氏３００度以下であり摂氏２００度のバイアス温度以上の範囲の温度は第５図の表示装置組み立て体５００を効果的に封止できる。本発明の更に別の利点として、ガラス・フリット４００を摂氏３００度以下の温度で溶融することにより、封止処理は、ガラス構造を解離して望まれない鉛や酸素を発生させることなく真空において行われることができる。
一実施例においては、摂氏２２０度の溶融温度が用いられる。しかし、処理の変更や材料の必要条件により、温度はプラスあるいはマイナス摂氏１０度の範囲内で変更されてもよい。
本発明の替わりの実施例においては、表示装置組み立て体を真空室に入れ、真空室内のガスを排気することにより表示装置組み立て体を真空に置く。この代替実施例において、熱は表示装置組み立て体に、低温ガラス・フリットに向けられたレーザーあるいは赤外線を出すランプにより与えられる。表示装置組み立て体は前面板と背面板のガラスのバイアス温度に等しい温度に加熱される。この温度は典型的には摂氏３００度である。
本発明の更に別の実施例が第６図と第７図に示されており、この実施例は枠６００を備えている。スペーサー６００が活性域２０２の側面２１０−２１３と背面板２０１の側面２０３−２０６との間に置かれて、前面板３０１と背面板２０１との間の距離を更に厳密に制御する。本発明の一実施例では、枠６００は０．８９〜１．０２ｍｍ（３５−４０ｍｉｌ）の厚さを有するセラミックス材料で作られている。しかし、枠材料として、ガラス等のようなＣＴＥに合う多くの他の材料が使われることができるであろう。
低温ガラス・フリットは枠６００の上方と下方とに置かれ、前面板は背面板上に置かれて第７図に示されているような表示装置組み立て体を形成する。第７図における低温ガラス・フリット７０１は、枠６００と背面板２０１との間に分配されるように枠６００の下に置かれる。同様に、低温ガラス・フリット７０２は、枠６００と前面板３０１との間に分配されるように枠６００上に置かれる。一実施例において、低温ガラス・フリット７０１と低温ガラス・フリット７０２は約０．１８〜０．２０ｍｍ（７−８ｍｉｌ）の厚さを有し、枠６００は約０．８９〜１．０２ｍｍ（３５−４０ｍｉｌ）の厚さを有する。次に、表示装置組み立て体７００はオーブン内に置かれ、空気がオーブン内から排出される。次に、オーブンは、熱を表示装置組み立て体７００にあててガラス・フリットを溶融するようになされる。ガラス・フリットの溶融は前面板３０１を枠６００に接着し、背面板２０１を枠６００に接着する。このようにすると、前面板３０１は背面板２０１に接着される。ガラス・フリットが冷えるにしたがって、気密封止が形成されて前面板３０１と背面板２０１との間に真空化された囲いが作られる。
替わりに、本発明は前面板から始めて組み立てられることができる。本発明のこのような実施例において、ガラス・フリットは前面板上に置かれ、背面板は前面板上に置かれて表示装置組み立て体を得る。組み立てが前面板から始まる別の実施例において、ガラス・フリットの第１層が前面板上に堆積され、枠が低温ガラス・フリット上に置かれる。次に、低温ガラス・フリットの第２層が枠の他方側に堆積され、背面板が前面板上に置かれる。
本発明は、従来の方法の工程である排気管をガラス・フリットを超えて置く工程と、真空引き管と排気管に取りつける工程と、表示装置組み立て体を排気管を通して排気する工程と、排気管を封止する工程と、真空引き管を取り外す工程とを省いている。これらの工程は貴重な製造処理時間を費やし、処理量を減らす。従って、これらの工程を省くことにより、本発明は処理量を増加し、製造コストを減らす。
本発明は、従来技術の製造方法の高温加熱工程を省く。本発明の封止温度（摂氏２２０度）は従来技術の封止処理の温度よりもはるかに低い。これは、封止処理が、ガラス・フリットが鉛と酸素に分解することなしに真空中で行われることができるようにする。このより低い温度は蒸発をはるかに減らし、陰極電管の熱による劣化をはるかに減らす。蒸発と熱による応力の減少は欠陥の数を減らし、歩留まりを上げる。更に、低温封止処理はサイクル処理時間を減らし、両前面板と背面板への応力を減らす。
本発明の具体的な実施例の上述の説明は図示と説明のためになされたものである。本発明の具体的な実施例の上述の説明は本発明を完全に説明したものではなく、あるいは開示された厳密な形態に本発明を限定するものではなく、上記の教示を考慮して多くの変更と変形が可能であることは明らかである。上記の実施例は本発明の原理と本発明の実施利用を最も良く説明するために選択して説明されたもので、これにより当業者が本発明とその実施例を、考えられた特別の用途に適するように様々な変更を行って最良に使用することを可能にする。本発明の範囲は、添付の特許請求の範囲とこの範囲に相当するものにより決められるものである。
【図１】
0004323573.tif 000002
【図２】
0004323573.tif 000003
【図３】
0004323573.tif 000004
【図４】
0004323573.tif 000005
【図５】
0004323573.tif 000006
【図６】
0004323573.tif 000007
【図７】
0004323573.tif 000008